(57)【要約】【課題】エッチング加工面の表面平滑性に優れる高強度Ｃｕ−Ｎｉ−Ａｌ系銅合金板材を提供する。【解決手段】質量％で、Ｎｉ：１０.０〜３０.０％、Ａｌ：７.５０％以下かつＮｉ／Ａｌ≦１５.００、Ｍｇ：０〜０.３０％、Ｃｒ：０〜０.２０％、Ｃｏ：０〜０.３０、Ｐ：０〜０.１０％、Ｂ：０〜０.０５％、Ｍｎ：０〜０.２０％、Ｓｎ：０〜０.４０％、Ｔｉ：０〜０.５０％、Ｚｒ：０〜０.２０％、Ｓｉ：０〜０.５０％、Ｆｅ：０〜０.３０％、Ｚｎ：０〜１.００％、残部Ｃｕおよび不可避的不純物からなる化学組成を有し、板面（圧延面）に平行な観察面において、長径５.０μｍ以上の粗大Ｎｉ−Ａｌ系析出物粒子の個数密度が５.０×１０3個／ｍｍ2以下であり、かつＥＢＳＤにより測定されるＫＡＭ値が１.５０〜５.００°である銅合金板材。【選択図】なし【特許請求の範囲】
【請求項１】
質量％で、Ｎｉ：１０.０〜３０.０％、Ａｌ：７.５０％以下かつ下記（１）式を満たす含有量、Ｍｇ：０〜０.３０％、Ｃｒ：０〜０.２０％、Ｃｏ：０〜０.３０％、Ｐ：０〜０.１０％、Ｂ：０〜０.０５％、Ｍｎ：０〜０.２０％、Ｓｎ：０〜０.４０％、Ｔｉ：０〜０.５０％、Ｚｒ：０〜０.２０％、Ｓｉ：０〜０.５０％、Ｆｅ：０〜０.３０％、Ｚｎ：０〜１.００％、残部Ｃｕおよび不可避的不純物からなる化学組成を有し、板面（圧延面）に平行な観察面において、長径５.０μｍ以上の粗大Ｎｉ−Ａｌ系析出物粒子の個数密度が５.０×１０3個／ｍｍ2以下であり、かつＥＢＳＤ（電子線後方散乱回折法）により、結晶方位差１５°以上の境界を結晶粒界とみなした場合の結晶粒内における、ステップサイズ０.５μｍで測定したＫＡＭ値が１.５０〜５.００°である銅合金板材。
Ｎｉ／Ａｌ≦１５.０  …（１）
ここで、（１）式の元素記号の箇所には質量％で表される当該元素の含有量値が代入される。
【請求項２】
下記（Ａ）に定義する板厚方向の平均結晶粒径が１０.０μｍ以下である、請求項１に記載の銅合金板材。
（Ａ）圧延方向に垂直な断面（Ｃ断面）を観察したＳＥＭ（走査電子顕微鏡）画像上に、板厚方向の直線を無作為に引き、その直線によって切断される結晶粒の平均切断長を板厚方向の平均結晶粒径とする。ただし、直線によって切断される結晶粒の総数が１００個以上となるように、１つまたは複数の観察視野中に、同一結晶粒を重複して切断しない複数の直線を無作為に設定する。
【請求項３】
板面（圧延面）の圧延直角方向の最大高さ粗さＲｚが１.２μｍ以下である請求項１または２に記載の銅合金板材。
【請求項４】
導電率が３.０〜２０.０％ＩＡＣＳである請求項１〜３のいずれか１項に記載の銅合金板材。
【請求項５】
圧延方向の引張強さが８００ＭＰａ以上である請求項１〜４のいずれか１項に記載の銅合金板材。
【請求項６】
板厚が０.０１５〜０.５０ｍｍである請求項１〜５のいずれか１項に記載の銅合金板材。
【請求項７】
請求項１〜６のいずれか１項に記載の銅合金板材を材料に用いた導電ばね部材。
【請求項８】
質量％で、Ｎｉ：１０.０〜３０.０％、Ａｌ：７.５０％以下かつ下記（１）式を満たす含有量、Ｍｇ：０〜０.３０％、Ｃｒ：０〜０.２０％、Ｃｏ：０〜０.３０％、Ｐ：０〜０.１０％、Ｂ：０〜０.０５％、Ｍｎ：０〜０.２０％、Ｓｎ：０〜０.４０％、Ｔｉ：０〜０.５０％、Ｚｒ：０〜０.２０％、Ｓｉ：０〜０.５０％、Ｆｅ：０〜０.３０％、Ｚｎ：０〜１.００％、残部Ｃｕおよび不可避的不純物からなる化学組成を有する鋳片を１０００〜１１５０℃で２時間以上加熱保持する工程（鋳片加熱工程）、
９５０℃以上の温度域での圧延率：６５％以上、最終パスの圧延温度：８００℃以上の条件で熱間圧延を行う工程（熱間圧延工程）、
冷間圧延を行う工程（冷間圧延工程）、
材料の最高到達温度Ｔ1：９５０℃を超え１１００℃以下、９００℃からＴ1までの平均昇温速度：５０℃／ｓ以上、９００℃以上Ｔ1以下の温度域での保持時間：３０〜３６０秒の条件で溶体化処理を行う工程（溶体化処理工程）、
４００〜６５０℃、０.１〜４８時間の時効処理を行う工程（時効処理工程）、
圧延率３０〜９９％の冷間圧延を行う工程（仕上冷間圧延工程）、
材料の最高到達温度Ｔ2：４００〜７００℃、Ｔ2までの最大昇温速度：２００℃／ｓ以下、４００〜７００℃での保持時間：１０〜３００秒の条件で熱処理を行う工程（仕上熱処理工程）、
を上記の順に有する銅合金板材の製造方法。
Ｎｉ／Ａｌ≦１５.００  …（１）
ここで、（１）式の元素記号の箇所には質量％で表される当該元素の含有量値が代入される。
【請求項９】
前記冷間圧延工程において、圧延率８０〜９８％の冷間圧延を行う、請求項８に記載の銅合金板材の製造方法。
【請求項１０】
前記仕上冷間圧延工程において、当該冷間圧延後の板厚を０.０１５〜０.５０ｍｍとする、請求項８または９に記載の銅合金板材の製造方法。
【発明の詳細な説明】
【技術分野】
【０００１】
本発明は、Ｃｕ−Ｎｉ−Ａｌ系銅合金板材およびその製造方法、並びに前記板材を用いた導電ばね部材に関する。
【背景技術】
【０００２】
Ｃｕ−Ｎｉ−Ａｌ系銅合金は、Ｎｉ−Ａｌ系の析出物により高強度化が可能であり、また、Ｎｉを例えば１０質量％程度以上含有するものでは一般的な銅合金に比べて白色の金属外観を呈する。この銅合金は、リードフレーム、コネクタなどの導電ばね部材や非磁性高強度部材として有用である。
【０００３】
これまでに、Ｃｕ−Ｎｉ−Ａｌ系銅合金の高強度特性を活かしながら、他の諸特性（導電性、加工性、疲労特性、応力緩和特性など）を改善する検討が種々行われてきた（例えば特許文献１〜９）。
【先行技術文献】
【特許文献】
【０００４】
【特許文献１】特開昭６３−２５０４３４号公報
【特許文献２】特開昭６３−２６６０３３号公報
【特許文献３】特開昭６４−５２０３５号公報
【特許文献４】特開平１−１４９９４６号公報
【特許文献５】特開平５−３１１２９７号公報
【特許文献６】特開平５−３１１２９８号公報
【特許文献７】特開平５−３２０７９０号公報
【特許文献８】特開平６−１２８７０８号公報
【特許文献９】国際公開第２０１２／０８１５７３号
【発明の概要】
【発明が解決しようとする課題】
【０００５】
電子機器の小型化・高密度化に伴い、それに用いる導電部品にも小型化のニーズが高まっている。寸法精度の高い小型銅合金部品は、エッチング工程を経て作成されることが多い。なかでもエッチング加工した部品を樹脂でモールドして使用する場合が多くある。その際、エッチング後の表面プロファイルにおいて局所的に深く掘られて凹凸が大きくなっている部分があると、樹脂とエッチング面との間に空気が入り込んでボイドが形成され、樹脂の密着性が著しく低下する。樹脂密着性が低下すると、部品の不良率増大を招く要因となる。従って、樹脂モールドして使用されるようなエッチング部品に適用するためには、できるだけ凹凸の少ない（表面平滑性の良好な）エッチング面が得られる素材であることが重要となる。Ｃｕ−Ｎｉ−Ａｌ系銅合金の板材は優れた高強度特性を呈することから高強度導電ばね部材の素地として有用である。しかし、精密な樹脂モールド導電部品に対応できるような優れたエッチング性を有するＣｕ−Ｎｉ−Ａｌ系銅合金板材は開発されていないのが現状である。
【０００６】
また、Ｃｕ−Ｎｉ−Ａｌ系銅合金はＮｉ含有量が高いため、銅合金のなかでも銅の色味が薄い金属外観を呈する。特に、Ｃｕ−Ｎｉ−Ａｌ系銅合金の強度向上に有効なＮｉの含有量を増やしていくと、次第に白色の金属外観を呈するようになる。Ｃｕ−Ｎｉ−Ａｌ系銅合金も、他の一般的な銅合金と同様、高湿環境に曝されると変色することがあるが、白色調の表面外観を重視する用途では美麗な白色調が損なわれないよう、耐変色性に優れることも重要となる。
【０００７】
本発明は、エッチング性が顕著に改善され、かつ耐変色性にも優れるＣｕ−Ｎｉ−Ａｌ系銅合金板材を提供することを目的とする。
【課題を解決するための手段】
【０００８】
発明者らの研究によれば、以下のことがわかった。
（ａ）Ｃｕ−Ｎｉ−Ａｌ系銅合金板材においてエッチング面の表面平滑性を高めるためには、ＥＢＳＤ（電子線後方散乱回折法）により求まるＫＡＭ値が大きい組織状態とすること、および粗大なＮｉ−Ａｌ系析出物粒子の存在量を低減することが極めて有効である。
（ｂ）ＫＡＭ値を高めるには、時効処理前に行われる溶体化処理において、高温域で急速加熱を行って再結晶粒の成長を極力抑えた組織状態としておき、その後、冷間圧延で十分に歪を導入することが効果的である。また、最終的に行う仕上熱処理において、昇温速度が過度にならないように加熱条件をコントロールすることでコットレル雰囲気の形成が促進され、その格子歪によってＫＡＭ値が上昇する。
（ｃ）粗大なＮｉ−Ａｌ系析出物粒子の存在量を低減するためには、溶体化処理において一般的なＣｕ−Ｎｉ−Ａｌ系銅合金の溶体化処理温度（８００〜９００℃程度）よりも高温に加熱することが効果的である。ただし、その際、結晶粒の粗大化が起こると上述のＫＡＭ値向上が望めない。この点に関しては、上工程において、鋳片加熱を従来より高めの温度で行い、かつ熱間圧延を従来より高めの温度域で十分に行って鋳造時に生じた粗大Ｎｉ−Ａｌ系析出物を十分に分解しておくことにより、溶体化処理の高温保持時間を短縮化することが可能となり、結晶粒の粗大化は回避される。
（ｄ）強度を向上させ、かつ白色調の金属外観を得るためには１０質量％以上のＮｉ含有量を確保することが効果的である。その場合、Ａｌ含有量を所定以下に制限すること、およびＡｌ含有量に応じてＮｉ含有量を所定以下にコントロールすることによって、優れた耐変色性を実現できる。
本発明は、このように「ＫＡＭ値の上昇」と「粗大Ｎｉ−Ａｌ系析出物粒子の低減」を同時に実現できる製造技術、および「高強度」、「白色調」、「耐変色性」を同時に満たす組成範囲を見いだしたことによって完成したものである。
【０００９】
本明細書では以下の発明を開示する。
［１］質量％で、Ｎｉ：１０.０〜３０.０％、Ａｌ：７.５０％以下かつ下記（１）式を満たす含有量、Ｍｇ：０〜０.３０％、Ｃｒ：０〜０.２０％、Ｃｏ：０〜０.３０％、Ｐ：０〜０.１０％、Ｂ：０〜０.０５％、Ｍｎ：０〜０.２０％、Ｓｎ：０〜０.４０％、Ｔｉ：０〜０.５０％、Ｚｒ：０〜０.２０％、Ｓｉ：０〜０.５０％、Ｆｅ：０〜０.３０％、Ｚｎ：０〜１.００％、残部Ｃｕおよび不可避的不純物からなる化学組成を有し、板面（圧延面）に平行な観察面において、長径５.０μｍ以上の粗大Ｎｉ−Ａｌ系析出物粒子の個数密度が５.０×１０3個／ｍｍ2以下であり、かつＥＢＳＤ（電子線後方散乱回折法）により、結晶方位差１５°以上の境界を結晶粒界とみなした場合の結晶粒内における、ステップサイズ０.５μｍで測定したＫＡＭ値が１.５０〜５.００°である銅合金板材。
Ｎｉ／Ａｌ≦１５.００  …（１）
ここで、（１）式の元素記号の箇所には質量％で表される当該元素の含有量値が代入される。
［２］下記（Ａ）に定義する板厚方向の平均結晶粒径が１０.０μｍ以下である、上記［１］に記載の銅合金板材。
（Ａ）圧延方向に垂直な断面（Ｃ断面）を観察したＳＥＭ画像上に、板厚方向の直線を無作為に引き、その直線によって切断される結晶粒の平均切断長を板厚方向の平均結晶粒径とする。ただし、直線によって切断される結晶粒の総数が１００個以上となるように、１つまたは複数の観察視野中に、同一結晶粒を重複して切断しない複数の直線を無作為に設定する。
［３］板面（圧延面）の圧延直角方向の最大高さ粗さＲｚが１.２μｍ以下である上記［１］または［２］に記載の銅合金板材。
［４］導電率が３.０〜２０.０％ＩＡＣＳである上記［１］〜［３］のいずれかに記載の銅合金板材。
［５］圧延方向の引張強さが８００ＭＰａ以上である上記［１］〜［４］のいずれかに記載の銅合金板材。
［６］板厚が０.０１５〜０.５０ｍｍである上記［１］〜［５］のいずれかに記載の銅合金板材。
［７］上記［１］〜［６］のいずれかに記載の銅合金板材を材料に用いた導電ばね部材。
［８］前記の化学組成を有する鋳片を１０００〜１１５０℃で２時間以上加熱保持する工程（鋳片加熱工程）、
９５０℃以上の温度域での圧延率：６５％以上、最終パスの圧延温度：８００℃以上の条件で熱間圧延を行う工程（熱間圧延工程）、
冷間圧延を行う工程（冷間圧延工程）、
材料の最高到達温度Ｔ1：９５０℃を超え１１００℃以下、９００℃からＴ1までの平均昇温速度：５０℃／ｓ以上、９００℃以上Ｔ1以下の温度域での保持時間：３０〜３６０秒の条件で溶体化処理を行う工程（溶体化処理工程）、
４００〜６５０℃、０.１〜４８時間の時効処理を行う工程（時効処理工程）、
圧延率３０〜９９％の冷間圧延を行う工程（仕上冷間圧延工程）、
材料の最高到達温度Ｔ2：４００〜７００℃、Ｔ2までの最大昇温速度：２００℃／ｓ以下、４００〜７００℃での保持時間：１０〜３００秒の条件で熱処理を行う工程（仕上熱処理工程）、
を上記の順に有する銅合金板材の製造方法。
［９］前記冷間圧延工程において、圧延率８０〜９８％の冷間圧延を行う、上記［８］に記載の銅合金板材の製造方法。
［１０］前記仕上冷間圧延工程において、当該冷間圧延後の板厚を０.０１５〜０.５０ｍｍとする、上記［８］または［９］に記載の銅合金板材の製造方法。
【００１０】
上記合金元素のうち、Ｍｇ、Ｃｒ、Ｃｏ、Ｐ、Ｂ、Ｍｎ、Ｓｎ、Ｔｉ、Ｚｒ、Ｓｉ、Ｆｅ、Ｚｎ任意添加元素である。Ｎｉ−Ａｌ系析出物粒子の長径は、観察画像平面上でその粒子を取り囲む最小円の直径として定まる。粗大Ｎｉ−Ａｌ系析出物粒子個数密度は以下のようにして求めることができる。
【００１１】
〔粗大Ｎｉ−Ａｌ系析出物粒子個数密度の求め方〕
板面（圧延面）を電解研磨してＣｕ素地のみを溶解させて、Ｎｉ−Ａｌ系析出物粒子を露出させた観察面を調製し、その観察面をＳＥＭにより観察し、ＳＥＭ画像上に観測される長径５.０μｍ以上のＮｉ−Ａｌ系析出物粒子の総個数を観察総面積（ｍｍ2）で除した値を、粗大Ｎｉ−Ａｌ系析出物粒子個数密度（個／ｍｍ2）とする。観察総面積は、無作為に設定した重複しない複数の観察視野により合計０.１ｍｍ2以上とする。観察視野から一部がはみ出しているＮｉ−Ａｌ系析出物粒子は、観察視野内に現れている部分の長径が５.０μｍ以上であればカウント対象とする。粒子がＮｉ−Ａｌ系析出物であるかどうかは、粒子中央部に照準を合わせて電子ビームを照射し、ＳＥＭに付属のＥＤＸ（エネルギー分散型Ｘ線分析）装置にてＣｕ、Ｎｉ、Ａｌの３元素で定量分析を行うことにより確認する。これら３元素に占める質量％で、Ｎｉ：１５.０％以上、Ａｌ：７.５％以上の測定値となる粒子を「Ｎｉ−Ａｌ系析出物」と同定する。
【００１２】
ＫＡＭ（Ｋｅｒｎｅｌ  Ａｖｅｒａｇｅ  Ｍｉｓｏｒｉｅｎｔａｔｉｏｎ）値は以下のようにして求めることができる。
【００１３】
〔ＫＡＭ値の求め方〕
板面（圧延面）をバフ研磨およびイオンミリングにより調製した観察面（圧延面からの除去深さが板厚の１／１０）をＦＥ−ＳＥＭ（電界放出形走査電子顕微鏡）により観察し、５０μｍ×５０μｍの測定領域について、ＥＢＳＤ（電子線後方散乱回折法）により測定ピッチ０.５μｍにて方位差１５°以上の境界を結晶粒界とみなした場合の結晶粒内におけるＫＡＭ値を測定する。この測定を無作為に選んだ重複しない５箇所の測定領域について行い、各測定領域で得られたＫＡＭ値の平均値を、当該板材についてのＫＡＭ値として採用する。
【００１４】
上記各測定領域で定まるＫＡＭ値は、０.５μｍピッチで配置された電子線照射スポットについて、隣接するスポット間の結晶方位差（以下これを「隣接スポット方位差」という。）をすべて測定し、１５°未満である隣接スポット方位差の測定値のみを抽出して、それらの平均値を求めたものに相当する。すなわち、ＫＡＭ値は結晶粒内の格子歪の量を表す指標であり、この値が大きいほど結晶格子の歪が大きい材料であると評価することができる。
【００１５】
ある板厚ｔ0（ｍｍ）からある板厚ｔ1（ｍｍ）までの圧延率は、下記（２）式により求まる。
圧延率（％）＝（ｔ0−ｔ1）／ｔ0×１００  …（２）
【発明の効果】
【００１６】
本発明によれば、Ｃｕ−Ｎｉ−Ａｌ系銅合金の板材において、エッチング加工面の表面平滑性および耐変色性に優れるものが実現できた。この板材は高強度を有し、かつ精密部品にエッチング加工した際の樹脂密着性に優れるので、高強度導電ばね部品や、精密な樹脂モールド導電部品の素材として極めて有用である。また、白色調の外観を望む部品用途に有用である。
【発明を実施するための形態】
【００１７】
〔化学組成〕
本発明では、Ｃｕ−Ｎｉ−Ａｌ系銅合金を採用する。以下、合金成分に関する「％」は、特に断らない限り「質量％」を意味する。
【００１８】
Ｎｉは、ＣｕとともにＣｕ−Ｎｉ−Ａｌ系銅合金のマトリックス（金属素地）を構成する主要な元素である。また、合金中のＮｉの一部はＡｌと結合して第２相（Ｎｉ−Ａｌ系析出相）の粒子を形成し、強度向上に寄与する。Ｎｉ含有量の増大に伴って、他の一般的な銅合金と比べ白色の金属外観を呈するようになる。ただし、他の銅合金と同様、高湿環境に曝されると金属表面に薄い酸化皮膜が形成され、外観として判る程度に変色することがある。その場合、美麗な白色外観が損なわれる。発明者らの検討によれば、Ｎｉ含有量を１０.０％以上とした上でＡｌ含有量を後述のように確保することによって、耐変色性を高く維持することができる。したがって、本発明では１０.０％以上のＣｕ−Ｎｉ−Ａｌ系銅合金を対象とする。１５.０％以上のＮｉ含有量とすることがより効果的である。一方、Ｎｉ含有量が多くなると熱間加工性が悪くなる。Ｎｉ含有量は３０.０％以下に制限される。
【００１９】
Ａｌは、Ｎｉ−Ａｌ系析出物を形成する元素である。Ａｌ含有量が少なすぎると強度向上が不十分となる。また、Ｎｉ含有量の増加に伴ってＡｌ含有量も増加させることによって、耐変色性を改善することができる。種々検討の結果、下記（１）式を満たすようにＡｌを含有させる必要がある。
Ｎｉ／Ａｌ≦１５.００  …（１）
ここで、（１）式の元素記号の箇所には質量％で表される当該元素の含有量値が代入される。
一方、Ａｌ含有量が過大になると熱間加工性が悪くなる。Ａｌ含有量は７.５０％以下に制限される。
【００２０】
その他の元素として、必要に応じてＭｇ、Ｃｒ、Ｃｏ、Ｐ、Ｂ、Ｍｎ、Ｓｎ、Ｔｉ、Ｚｒ、Ｓｉ、Ｆｅ、Ｚｎ等を含有させることができる。これらの元素の含有量範囲は、Ｍｇ：０〜０.３０％、Ｃｒ：０〜０.２０％、Ｃｏ：０〜０.３０％、Ｐ：０〜０.１０％、Ｂ：０〜０.０５％、Ｍｎ：０〜０.２０％、Ｓｎ：０〜０.４０％、Ｔｉ：０〜０.５０％、Ｚｒ：０〜０.２０％、Ｓｉ：０〜０.５０％、Ｆｅ：０〜０.３０％、Ｚｎ：０〜１.００％とすることが好ましい。
【００２１】
Ｍｇ、Ｃｒ、Ｃｏ、Ｐ、Ｂ、Ｍｎ、Ｓｎ、Ｔｉ、Ｚｒ、Ｓｉ、Ｆｅ、Ｚｎの１種または２種以上を含有させる場合は、それらの合計含有量を０.０１％以上とすることがより効果的である。ただし、多量に含有させると、熱間または冷間加工性に悪影響を与え、かつコスト的にも不利となる。これら任意添加元素の総量は１.０％以下とすることがより望ましく、０.５０％以下としてもよい。また、Ｃｕ−Ｎｉ−Ａｌ系銅合金でＳｎを多量に添加すると、溶製時に重力偏析を生じやすくなる。縦型連続鋳造機を用いた連続鋳造あるいは半連続鋳造を行う場合は、Ｓｎ含有量を０〜０.２０％以の範囲とすることがより好ましい。
【００２２】
〔粗大Ｎｉ−Ａｌ系析出物粒子個数密度〕
Ｃｕ−Ｎｉ−Ａｌ系銅合金では、Ｎｉ−Ａｌ系析出物を微細析出させることを利用して高強度化を図る。通常、高強度化に寄与する微細なＮｉ−Ａｌ系析出物粒子を時効析出させる前には、既に存在している粗大なＮｉ−Ａｌ系析出物を固溶させる処理（溶体化処理）が行われる。Ｃｕ−Ｎｉ−Ａｌ系銅合金の場合、特許文献１〜９の実施例に見られるように８５０℃から９００℃程度で溶体化処理を行うことが一般的である。微細Ｎｉ−Ａｌ系析出物を時効析出させて高強度化を図る上では、この程度の温度での溶体化で十分な効果が得られている。しかしながら、高精細エッチングに対応できる優れたエッチング性を付与するためには、粗大なＮｉ−Ａｌ系析出物粒子の存在量を厳しく制限する必要があることがわかった。詳細な検討の結果、板面（圧延面）に平行な観察面において、長径５.０μｍ以上の粗大Ｎｉ−Ａｌ系析出物粒子の個数密度は５.０×１０3個／ｍｍ2以下（当該粗大Ｎｉ−Ａｌ系析出物粒子が存在しない場合も含む）に制限される。粗大Ｎｉ−Ａｌ系析出物粒子個数密度が上記のように低減された組織状態は、例えば後述の製造工程に従い溶体化を入念に行うことによって実現することができる。
【００２３】
〔ＫＡＭ値〕
発明者らは、銅合金板材のＫＡＭ値が、エッチング面の表面平滑性に影響を及ぼすことを発見した。そのメカニズムについては現時点で未解明であるが、以下のように推察している。すなわち、ＫＡＭ値は結晶粒内の転位密度と相関のあるパラメータである。ＫＡＭ値が大きい場合には結晶粒内の平均的な転位密度が高く、しかも、転位密度の場所的なバラツキが小さいと考えられる。エッチングに関しては、転位密度の高いところが優先的にエッチング（腐食）されると考えられる。ＫＡＭ値が高い材料では、材料内の全体が均一的に転位密度の高い状態となっているので、エッチングによる腐食が迅速に進行し、かつ局所的な腐食の進行が生じにくい。そのような腐食の進行形態が、凹凸の少ないエッチング面の形成に有利に作用するのではないかと推察される。
【００２４】
詳細な検討の結果、Ｃｕ−Ｎｉ−Ａｌ系銅合金の場合、ＥＢＳＤ（電子線後方散乱回折法）により、結晶方位差１５°以上の境界を結晶粒界とみなした場合の結晶粒内における、ステップサイズ０.５μｍで測定したＫＡＭ値（上述）が１.５０°以上であるときに、エッチング面の表面平滑性が顕著に改善されることがわかった。１.９０°以上のＫＡＭ値に調整することがより好ましい。ただし、ＫＡＭ値が十分に高くても、粗大Ｎｉ−Ａｌ系析出物粒子個数密度が前述のように低減されていなければ、優れたエッチング性改善効果を安定して得ることは難しい。ＫＡＭ値の上限については特に規定しないが、例えば５.００°以下のＫＡＭ値に調整すればよい。４.００°以下の範囲内で調整してもよい。ＫＡＭ値の高い組織状態は、例えば後述の製造工程に従い、溶体化処理条件、仕上冷間圧延条件、仕上熱処理条件を工夫することによって実現することができる。
【００２５】
〔平均結晶粒径〕
圧延方向に垂直な断面（Ｃ断面）における板厚方向の平均結晶粒径が小さいことも、凹凸の少ないエッチング面の形成に有利となる。検討の結果、上述（Ａ）で定義されるＣ断面の平均結晶粒径が１０.０μｍ以下であることが好ましく、５.０μｍ以下であることがより好ましい。この平均結晶粒径は過度に微細化する必要はなく、例えば０.５０μｍ以上の範囲で調整すればよい。当該平均結晶粒径は、主として溶体化処理条件によってコントロールすることができる。
【００２６】
〔表面粗さ〕
板面（圧延面）の圧延直角方向の最大高さ粗さＲｚが１.２μｍ以下である板材であることが好ましい。このような表面粗さに調整してあると、表面平滑性に優れたエッチング面を大量生産ラインにおいて安定して実現するうえで、有利となる。
【００２７】
〔導電性〕
通電部品や放熱部品に用いる場合、電気伝導性や熱伝導性の面からは、導電性は高い方が有利となる。一方、最近では導電部材を組み立てる際、はんだ付けに代わり、レーザー溶接を適用したいというニーズも増えてきた。溶接の場合、導電率が低いほど熱伝導性が低いので熱が逃げにくく、溶接施工が容易になる。溶接ニーズに応えるためには、導電率が２０％ＩＡＣＳ以下であることが有利となる。Ｃｕ−Ｎｉ−Ａｌ系銅合金が適用される導電ばね部材の用途では、溶接性を考慮すると、導電率が３.０〜２０.０％ＩＡＣＳに調整されていることが好ましい。１５.０％ＩＡＣＳ以下の範囲内で調整してもよい。
【００２８】
〔強度〕
導電ばね部材への適用を考慮すると、圧延方向の引張強さが８００ＭＰａ以上であることが望ましい。１０００ＭＰａより高い引張強さであることがより好ましく、１１００ＭＰａ以上の引張強さに調整することもできる。過剰な高強度化は、冷間圧延工程での負荷の増大を伴い、生産性低下を招く。圧延方向の引張強さが１４００ＭＰａ以下となる範囲で強度レベルを調整することが好ましい。
【００２９】
〔製造方法〕
以上説明した銅合金板材は、例えば以下のような製造工程により作ることができる。
溶解・鋳造→熱間圧延→冷間圧延→（中間焼鈍→冷間圧延）→溶体化処理→時効処理→仕上冷間圧延→仕上熱処理
なお、上記工程中には記載していないが、熱間圧延後には必要に応じて面削が行われ、各熱処理後には必要に応じて酸洗、研磨、あるいは更に脱脂が行われる。以下、各工程について説明する。
【００３０】
〔溶解・鋳造〕
連続鋳造、半連続鋳造等により鋳片を製造すればよい。Ｓｎ含有量を上述のように制限すると重力偏析のリスクが回避され、他の一般的な銅合金と同様、縦型連続鋳造機を用いた鋳造が可能である。Ｓｉなどの酸化を防止するために、不活性ガス雰囲気または真空溶解炉で行うのがよい。
【００３１】
〔鋳片加熱〕
鋳片を１０００〜１１５０℃で２時間以上加熱保持する。この加熱は熱間圧延時の鋳片加熱工程を利用して実施することができる。一般的にＣｕ−Ｎｉ−Ａｌ系銅合金の鋳片加熱は９５０℃以下の温度で行われており、諸特性が良好な高強度材を得る上で、それより高温で加熱する必要性は生じていなかった。しかし、本発明ではエッチング性を改善するために粗大Ｎｉ−Ａｌ系析出物粒子の存在量を厳しく制限する必要がある。粗大Ｎｉ−Ａｌ系析出物粒子の存在量を低減する手法として、まず鋳片の段階で上記の高温域に加熱し、鋳造組織中に存在するＮｉ−Ａｌ系析出物をできるだけ固溶させておくことが有効となる。１１５０℃を超えると鋳造組織中の融点が低い部分が脆弱となり、熱間圧延で割れが生じる恐れがある。上記温度範囲での加熱時間が２時間を下回るとＮｉ−Ａｌ系析出物の固溶化が不十分となる場合がある。経済性を考慮し、上記温度域での加熱時間は５時間以下の範囲で設定することが望ましい。
【００３２】
〔熱間圧延〕
熱間圧延では、Ｃｕ−Ｎｉ−Ａｌ系銅合金の一般的な熱間圧延温度よりも高めの温度で十分な圧延率を稼ぐことが重要である。具体的には、９５０℃以上の温度域での圧延率を６５％以上とし、最終パスの圧延温度を８００℃以上とする。各圧延パスの温度は、その圧延パスでワークロールから出た直後の材料の表面温度によって表すことができる。「９５０℃以上の温度域での圧延率」は、熱間圧延前の板厚をｔ0（ｍｍ）とし、圧延温度が９５０℃以上である最後の圧延パスによって得られた板厚をｔ1（ｍｍ）として、これらを下記（２）式に代入することによって定まる。
圧延率（％）＝（ｔ0−ｔ1）／ｔ0×１００  …（２）
【００３３】
上記の条件に従い高温で十分な圧延率を稼ぐことにより、鋳造組織に起因する粗大Ｎｉ−Ａｌ系析出物の分解が促進され、溶体化処理工程において高温での保持時間を短縮させることができる。トータルの熱間圧延率は例えば７０〜９７％とすればよい。熱間圧延終了後には、水冷などにより急冷することが好ましい。
【００３４】
〔冷間圧延〕
溶体化処理の前に、冷間圧延を施し、板厚を調整しておく。必要に応じて「中間焼鈍→冷間圧延」の工程を１回または複数回加えてもよい。溶体化処理前に行う冷間圧延での圧延率（中間焼鈍を行う場合は最後の中間焼鈍後の冷間圧延での圧延率）は例えば８０〜９８％とすることができる。
【００３５】
〔溶体化処理〕
溶体化処理はＮｉ−Ａｌ系析出物を十分に固溶させること（溶体化）が主目的であるが、本発明では高いＫＡＭ値を実現するために結晶粒の粗大化を抑止しながら溶体化を行うことが極めて重要である。Ｎｉ−Ａｌ系析出物の固溶化に関しては、エッチング性を改善するために、一般的なＣｕ−Ｎｉ−Ａｌ系銅合金の溶体化処理温度（８００〜９００℃程度）よりも高温に加熱する。具体的には、材料の最高到達温度Ｔ1を９５０℃より高く１１００℃以下の範囲とし、９００℃以上Ｔ1以下の温度域での保持時間（材料温度がその温度域にある時間）を３０秒以上確保する必要がある。ただし、後述のように、この保持時間は３６０秒以下に制限される。
【００３６】
一方、ＫＡＭ値の向上に関しては、溶体化処理時の結晶粒粗大化を抑制することが非常に有効であることがわかった。発明者らの調査によれば、溶体化処理によって形成される再結晶粒をできるだけ微細化しておき、その後、冷間圧延で加工歪を付与した場合に、高いＫＡＭ値が得られることが確認された。Ｃｕ−Ｎｉ−Ａｌ系銅合金では、結晶粒界の面積が多い再結晶組織の状態で冷間圧延を施したときに、格子歪（転位）の蓄積効果が特に顕著に現れるものと推察される。
【００３７】
上述のように溶体化処理を高めの温度で行う必要から、結晶粒の粗大化防止には工夫が必要となる。その１つが、「高温保持時間の短縮化」である。具体的には、９００℃以上Ｔ1以下の高温域での保持時間を３６０秒以下に制限すればよい。鋳片加熱および熱間圧延の工程で上述のようにＮｉ−Ａｌ系析出物の固溶化を促進させているので、溶体化処理工程ではこのような短時間の加熱でも十分な溶体化を実現できるのである。さらにもう１つの工夫として、高温域での昇温速度を大きくすることが極めて有効である。具体的には、９００℃からＴ1までの平均昇温速度を５０℃／ｓ以上に制御する。急速昇温により急激に再結晶を起こさせると、多くのサイトで再結晶粒が同時多発的に発生し、粗大再結晶に成長しにくいものと推察される。高温域での昇温速度を高めるためには炉温を材料の最高到達温度Ｔ1より高く設定することやファンの回転数を上げて炉内の対流を促進することが有効である。あまり炉温を上げすぎるとＴ1が安定せず結晶粒径や特性のばらつきが生じる恐れがあり、ファンの回転数には設備上の制限もある。９００℃からＴ1までの平均昇温速度は１００℃／ｓ以下の範囲で設定することが現実的である。なお、実操業において、平均昇温速度は、板厚と炉内温度に応じて予め求めてある「在炉時間と材料温度の関係」に基づいて制御することができる。冷却速度は、一般的な連続焼鈍ラインで実現できる程度の急冷とすればよい。例えば、９００℃から３００℃までの平均冷却速度を１００℃／ｓ以上とすることが望ましい。
【００３８】
〔時効処理〕
次いで時効処理を行い、強度に寄与する微細な析出物粒子を析出させる。時効処理条件は、目標とする強度および導電性に応じて、４００〜６５０℃、０.１〜４８時間の範囲で設定することができる。
【００３９】
〔仕上冷間圧延〕
時効処理後に行う最終的な冷間圧延を本明細書では「仕上冷間圧延」と呼んでいる。仕上冷間圧延は強度、ＫＡＭ値、および表面平滑性の向上に有効である。この工程に供する板材は、溶体化処理で結晶粒の粗大化を回避して得られた結晶粒界の多いマトリックス中に、時効処理で微細に析出させたＮｉ−Ａｌ系析出物粒子が分布している組織状態を有する。このような組織状態の板材に対して、最終的な冷間圧延を施すと、結晶格子の歪が蓄積されやすい。多量に蓄積された歪は、後述の仕上熱処理を適正に行うことによって、最終的な板材においても高い格子歪として維持されると推察され、結果的にＫＡＭ値の高い板材を得ることができる。このような仕上冷間圧延の作用を十分に発揮させるために、仕上冷間圧延率は３０％以上とすることが効果的であり４０％以上とすることがより効果的である。仕上冷間圧延率は９９％以下の範囲で設定すればよい。最終的な板厚は、例えば０.０１５〜０.５０ｍｍ程度の範囲で設定することができる。
【００４０】
仕上冷間圧延後には必要に応じてテンションレベラーによる形状矯正を行うことができる。テンションレベラーでの伸び率は例えば０.１〜１.５％の範囲とすればよい。
【００４１】
〔仕上熱処理〕
仕上冷間圧により圧延歪が付与された板材に対して、最終的な熱処理を施し、ＫＡＭ値の上昇を図る。この熱処理を本明細書では「仕上熱処理」と呼んでいる。仕上熱処理では材料の最高到達温度Ｔ2を４００〜７００℃とし、４００〜７００℃での保持時間（材料温度がその温度域にある時間）を１０〜３００秒する。この温度域での保持により転位の再配列が起こり、溶質原子がコットレル雰囲気を形成して、結晶格子にひずみ場を形成する。この格子歪がＫＡＭ値の向上させる要因になると考えられる。ただし、そのＫＡＭ値上昇作用を得るためには昇温速度が大きくなりすぎないように制御することが重要である。昇温速度が過剰に大きくなると、昇温過程で転位の消滅が起こりやすくなり、ＫＡＭ値が低下することがわかった。発明者らの検討によれば、Ｔ2までの最大昇温速度を２００℃／ｓ以下とする必要があり、１６０℃／ｓ以下とすることがより好ましい。最大昇温速度は、横軸に時間、縦軸に材料温度をとったグラフにおける温度Ｔ2までの昇温曲線の最大勾配に相当する。
【００４２】
板の形状（平坦性）を重視する場合は、この仕上熱処理を張力付与下で行うことが効果的である。その場合、少なくとも材料温度が最高到達温度Ｔ2にあるときに、板の圧延方向に４０〜６０Ｎ／ｍｍ2の張力が付与されるようにすればよい。
【実施例】
【００４３】
表１に示す化学組成の銅合金を溶製し、縦型半連続鋳造機を用いて鋳造した。得られた鋳片を表２Ａ、表２Ｂに示す温度、時間で加熱保持したのち抽出して、厚さ５〜１５ｍｍまで熱間圧延を施し、水冷した。トータルの熱間圧延率は９０〜９５％であり、９５０℃以上の温度域での圧延率、最終パスの圧延温度および熱間圧延後の仕上板厚は表２Ａ、表２Ｂ中に示してある。熱間圧延で割れが生じた一部の例では、その時点で製造を中止した。熱間圧延後、表層の酸化層を機械研磨により除去（面削）し、表２Ａ、表２Ｂに示す圧延率で冷間圧延を施して溶体化処理に供するための中間製品板材とした。各中間製品板材に溶体化処理、時効処理、仕上冷間圧延、および仕上熱処理を施し、表２Ａ、表２Ｂに示す板厚の板材製品（供試材）を得た。
【００４４】
溶体化処理は連続式の焼鈍炉を用いて表２Ａ、表２Ｂに示す条件で行った。炉内の複数箇所に設置した放射温度計で通板中の材料の表面温度をモニターし、測温データに基づいて炉温および通板速度が安定している状態（定常状態）での時間−温度曲線を作成し、９００℃からＴ1までの平均昇温速度を求めた。仕上冷間圧延は表２Ａ、表２Ｂに示す圧延率で行った。
時効処理は５００℃で１２時間保持する条件で行った。
仕上熱処理はカテナリー炉を連続通板したのち空冷する方法にて、圧延方向に５０Ｎ／ｍｍ2の張力が付与されるようにして、表２Ａ、表２Ｂに示す条件で行った。炉内の複数箇所に設置した放射温度計で通板中の材料の表面温度をモニターし、測温データに基づいて炉温および通板速度が安定している状態（定常状態）での時間−温度曲線を作成し、その曲線の勾配から温度Ｔ2までの最大昇温速度を求めた。
【００４５】
表２Ａ、表２Ｂにおいて、溶体化処理の「温度」は上述の最高到達温度Ｔ1、「時間」は材料温度が９００℃以上Ｔ1以下の範囲にある時間、「≧９００℃昇温速度」は９００℃からＴ1までの平均昇温速度をそれぞれ表示した。また、仕上熱処理の「温度」は上述の最高到達温度Ｔ2、「時間」は材料温度が４００〜７００℃の範囲にある時間、「最大昇温速度」はＴ2までの最大昇温速度をそれぞれ表示した。ただし、仕上熱処理で最高到達温度Ｔ2が４００℃未満であった例については「時間」の欄に最高到達温度Ｔ2での保持時間を示した。
【００４６】
各供試材について以下の調査を行った。
【００４７】
（粗大Ｎｉ−Ａｌ系析出物粒子の個数密度）
前掲の「粗大Ｎｉ−Ａｌ系析出物粒子個数密度の求め方」に従い、板面（圧延面）を電解研磨した観察面をＳＥＭにより観察し、長径５.０μｍ以上のＮｉ−Ａｌ系析出物粒子の個数密度を求めた。観察面調製のための電解研磨液として蒸留水、リン酸、エタノール、２−プロパノールを１０：５：５：１で混合した液を使用した。電解研磨は、ＢＵＥＨＬＥＲ社製の電解研磨装置（ＥＬＥＣＴＲＯＰＯＬＩＳＨＥＲ  ＰＯＷＥＲ  ＳＵＰＰＬＵＹ、ＥＬＥＣＴＲＯＰＯＬＩＳＨＥＲ  ＣＥＬＬ  ＭＯＤＵＬＥ）を用いて、電圧１５Ｖ、時間２０秒の条件で行った。
【００４８】
（ＫＡＭ値）
前掲の「ＫＡＭ値の求め方」に従い、圧延面からの除去深さが板厚の１／１０である観察面について、ＥＢＳＤ分析システムを備えるＦＥ−ＳＥＭ（日本電子株式会社製；ＪＳＭ−７００１）を用いて測定した。電子線照射の加速電圧は１５ｋＶ、照射電流は５×１０-8Ａとした。ＥＢＳＤ解析ソフトウエアはＴＳＬソリューションズ社製；ＯＩＭ  Ａｎａｌｙｓｉｓを使用した。
【００４９】
（板厚方向の平均結晶粒径）
圧延方向に垂直な断面（Ｃ断面）をエッチングして結晶粒界を現出させた観察面をＳＥＭで観察し、前記（Ａ）に定義される板厚方向の平均結晶粒径を求めた。
【００５０】
（板面の表面粗さ）
板面（圧延面）について、レーザー式表面粗さ計にて圧延直角方向の表面粗さを測定し、ＪＩＳ  Ｂ０６０１：２０１３に従う最大高さ粗さＲｚを求めた。
【００５１】
（導電率）
ＪＩＳ Ｈ０５０５に従って各供試材の導電率を測定した。リードフレーム用途を考慮して、３.０〜２０.０％ＩＡＣＳ以上のものを合格（導電性；適正）と判定した。
【００５２】
（引張強さ）
各供試材から圧延方向（ＬＤ）の引張試験片（ＪＩＳ ５号）を採取し、試験数ｎ＝３でＪＩＳ Ｚ２２４１に準拠した引張試験行い、引張強さを測定した。ｎ＝３の平均値を当該供試材の成績値とした。導電ばね部材用途を考慮し、引張強さが８００Ｐａ以上のものを合格（高強度特性；良好）と判定した。
【００５３】
（エッチング面の表面粗さ）
エッチング液として、塩化第二鉄４２ボーメを用意した。供試材の片側表面を板厚が半減するまでエッチングした。得られたエッチング面について、レーザー式表面粗さ計にて圧延直角方向の表面粗さを測定し、ＪＩＳ  Ｂ０６０１：２０１３に従う最大高さ粗さＲｚを求めた。このエッチング試験によるＲｚが２.５μｍ以下であれば、従来のＣｕ−Ｎｉ−Ａｌ系銅合金板材と比べ、エッチング面の表面平滑性は大きく改善されていると評価でき、高精細なエッチングに極めて有用である。したがって、ここでは上記Ｒｚが２.５μｍ以下のものを合格（エッチング性；良好）と判定した。なお、上記Ｒｚは２.１μｍ以下（エッチング性；優秀）であることがより好ましい。
【００５４】
（耐変色性）
供試材から幅１０ｍｍ×長さ６５ｍｍのサンプルを採取し、板面（圧延面）を番手１２００（ＪＩＳ  Ｒ６０１０：２０００に規定される粒度Ｐ１２００）の研磨紙による乾式研磨仕上として、耐候性試験片を作製した。耐候性試験は、試験片を温度５０℃、相対湿度９５％の雰囲気中に２４時間暴露する方法で行った。耐候性試験の前および後の試験片表面について、それぞれＬ*ａ*ｂ*を測定し、ＪＩＳ  Ｚ８７３０：２００９に規定されるＬ*ａ*ｂ*表示色による色差ΔＥ*abを求めた。この色差ΔＥ*abが５.０未満であるものは導電ばね部材として良好な耐変色性を有すると判断できる。したがって、色差ΔＥ*abが５.０未満であるものを合格（耐変色性；良好）と判定した。なお、参考のため、無酸素銅（Ｃ１０２０）、７０−３０黄銅（Ｃ２６００）、ネーバル黄銅（Ｃ４６２２）の各板材についても同条件で耐候性試験を実施した。その結果、色差ΔＥ*abは、無酸素銅が１１.０、７０−３０黄銅が１０.５、ネーバル黄銅が１０.７であった。
これらの結果を表３Ａ、表３Ｂに示す。
【００５５】
【表１】
2019002042.tif 000002
【００５６】
【表２Ａ】
2019002042.tif 000003
【００５７】
【表２Ｂ】
2019002042.tif 000004
【００５８】
【表３Ａ】
2019002042.tif 000005
【００５９】
【表３Ｂ】
2019002042.tif 000006
【００６０】
化学組成および製造条件を上述の規定に従って厳密にコントロールすることによって得られた本発明例の板材はいずれも、粗大Ｎｉ−Ａｌ系析出物粒子の個数密度が低く、かつＫＡＭ値が高い組織状態を有し、エッチング面の表面平滑性に優れていた。また、圧延直角方向の表面粗さ、導電率、引張強さ、耐変色性の良好であった。
【００６１】
これに対し、比較例Ｎｏ.３１は鋳片加熱温度が低く、熱間圧延において９５０℃以上の温度域での圧延率が低いので粗大Ｎｉ−Ａｌ系析出物粒子が多くなり、エッチング性は改善されていない。Ｎｏ.３２は溶体化処理温度が高いのでＫＡＭ値が低く、また板厚方向の結晶粒径も大きくなり、エッチング性は改善されていない。Ｎｏ.３３は溶体化処理温度が低いので粗大Ｎｉ−Ａｌ系析出物粒子が多くなり、エッチング性は改善されていない。Ｎｏ.３４は鋳片加熱温度が高いので熱間圧延で割れが生じ、その後の工程を中止した。Ｎｏ.３５は鋳片加熱時間が短いので粗大Ｎｉ−Ａｌ系析出物粒子が多くなり、エッチング性は改善されていない。Ｎｏ.３６は熱延最終パス温度が低いので粗大Ｎｉ−Ａｌ系析出物粒子が多くなった。また溶体化処理における高温域の昇温速度が遅いので仕上冷間圧延前の結晶粒が大きくなり、ＫＡＭ値の上昇が不十分となった。そのため、エッチング性は改善されていない。Ｎｏ.３７はＮｉ含有量が過剰であるため熱間圧延で割れが生じ、その後の工程を中止した。Ｎｏ.３８はＮｉ含有量が低いので導電率が２０.０％ＩＡＣＳを超え、また耐変色性にも劣った。Ｎｏ.３９はＡｌ含有量が過剰であるため熱間圧延で割れが生じ、その後の工程を中止した。Ｎｏ.４０はＮｉ／Ａｌ比が高い引張強さが低く、耐変色性にも劣った。Ｎｏ.４１はＳｎ含有量が過剰であることに起因して縦型の連続鋳造で重力偏析が生じたので熱間圧延で割れが発生し、その後の工程を中止した。Ｎｏ.４２は溶体化処理時間が長いので仕上冷間圧延前の結晶粒が大きくなり、ＫＡＭ値の上昇が不十分となった。そのため、エッチング性は改善されていない。Ｎｏ.４３は溶体化処理時間が短いので粗大Ｎｉ−Ａｌ系析出物粒子が多くなり、エッチング性は改善されていない。Ｎｏ.４４は仕上冷間圧延率が低いのでＫＡＭ値の上昇が不十分であり、エッチング性は改善されていない。また、圧延直角方向の表面粗さも悪かった。Ｎｏ.４５は熱間圧延で高温域での圧延率が低く、仕上熱処理温度が高いので粗大Ｎｉ−Ａｌ系析出物粒子が多くなり、ＫＡＭ値の上昇も不十分であった。そのため、エッチング性は改善されていない。Ｎｏ.４６は仕上熱処理温度が低いのでＫＡＭ値の上昇が不十分であり、エッチング性は改善されていない。Ｎｏ.４７は仕上熱処理時間が長いのでＫＡＭ値の上昇が不十分であり、エッチング性は改善されていない。Ｎｏ.４８は仕上熱処理時間が短いのでＫＡＭ値の上昇が不十分であり、エッチング性は改善されていない。Ｎｏ.４９は仕上熱処理での最大昇温速度が大きいのでＫＡＭ値の上昇が不十分であり、エッチング性は改善されていない。